(57)【要約】【課題】本発明は、黒色導電性ペースト組成物、妨害電磁波遮蔽フィルター、およびこれを用いた表示装置に関する。前記組成物は、ａ）アクリレート高分子樹脂、ｂ）溶剤、ｃ）ガラス粉末、ｄ）導電性金属、ｅ）黒色顔料、及びｆ）変成アクリルブロック共重合体、アルキロールアンモニウム塩ポリマー、塩基顔料親和基を含むブロック共重合体、アクリルリクブロック共重合体、フッ素化アルキルオリゴマー、ポリエーテル変成ジメチルポリシロキサン共重合体、及び変成ポリウレタンからなる群より選択される１種以上の分散剤を含む。前記ペースト組成物は、妨害電磁波遮蔽フィルターの製造に使用することができ、特に、グラビアオフセット印刷法によるフィルターの製造に用いられる。
2010520934.tif 000002
【特許請求の範囲】
【請求項１】
ａ）アクリレート樹脂、ｂ）溶剤、ｃ）ガラス粉末、ｄ）導電性金属、ｅ）黒色顔料、及びｆ）変成アクリルブロック共重合体、アルキロールアンモニウム塩ポリマー、塩基顔料親和基を含むブロック共重合体、アクリルリクブロック共重合体、フッ素化アルキルオリゴマー、ポリエーテル変成ジメチルポリシロキサン共重合体、及び変成ポリウレタンからなる群より選択される１種以上の分散剤、を含む、黒色導電性ペースト組成物。
【請求項２】
妨害電磁波遮蔽フィルター製造のための印刷用組成物である、請求項１に記載の黒色導電性ペースト組成物。
【請求項３】
ガラス基板にオフセット印刷し焼成して妨害電磁波遮蔽フィルターを製造するための印刷用組成物である、請求項１に記載の黒色導電性ペースト組成物。    
【請求項４】
ａ）アクリレート高分子樹脂５〜１５重量部、ｂ）溶剤５〜１５重量部、ｃ）ガラス粉末１〜１０重量部、ｄ）導電性金属５０〜９０重量部、ｅ）黒色顔料１〜１０重量部、及びｆ）分散剤０．０５〜１．０重量部、を含む、請求項１に記載の黒色導電性ペースト組成物。
【請求項５】
前記黒色顔料は、コバルト系の化合物、銅系の化合物、ルテニウム系の化合物、マンガン系の化合物、ニッケル系の化合物、クロム系の化合物、または鉄系の化合物を含む、請求項１に記載の黒色導電性ペースト組成物。
【請求項６】
前記黒色顔料は、コバルト系の化合物を含む、請求項１に記載の黒色導電性ペースト組成物。
【請求項７】
前記黒色顔料は、銅の化合物、ルテニウムの化合物、マンガンの化合物、ニッケルの化合物、クロムの化合物、または鉄の化合物の補助顔料をさらに含む、請求項６に記載の黒色導電性ペースト組成物。
【請求項８】
前記アクリレート樹脂は、重量平均分子量が５，０００〜１００，０００である、請求項１に記載の黒色導電性ペースト組成物。
【請求項９】
前記溶剤は、沸点が２００℃以上である高沸点溶剤の少なくとも１種以上と、沸点が２００℃未満である低沸点溶剤の少なくとも１種以上とを含む、請求項１に記載の黒色導電性ペースト組成物。
【請求項１０】
前記高沸点溶剤は、γ―ブチロラクトン、ブチルカルビトールアセテート、カルビトール、メトキシメチルエーテルプロピオン酸塩、及びテルピノールからなる群より選択される１種以上の溶剤を含む、請求項９に記載の黒色導電性ペースト組成物。
【請求項１１】
前記低沸点溶剤は、プロピレングリコールモノメチルエーテル、ジエチレングリコールメチルエチルエーテル、ジエチレングリコールモノメチルエーテル、ジプロピレングリコールモノメチルエーテル、プロピレングリコールモノメチルエーテルプロピオン酸塩、エチルエーテルプロピオン酸塩、プロピレングリコールモノメチルエーテルアセテート、メチルエチルケトン、及び乳酸エチルからなる群より選択される１種以上を含む、請求項９に記載の黒色導電性ペースト組成物。
【請求項１２】
前記溶剤は、前記高沸点溶剤１２〜８８重量％、及び前記低沸点溶剤１２〜８８重量％を含む、請求項９に記載の黒色導電性ペースト組成物。
【請求項１３】
前記ガラス粉末は、鉛系粉末、鉛フリー粉末、黒色または有色顔料を添加して製造された有色のガラス粉末、及びＶ２０５の有色成分を含むガラス粉末からなる群より選択される１種以である、請求項１に記載の黒色導電性ペースト組成物。
【請求項１４】
前記導電性金属は、銀、銅、ニッケル、及びこれらの合金からなる群より選択される１種以上の金属粉末である、請求項１に記載の黒色導電性ペースト組成物。
【請求項１５】
前記金属粉末は、平均粒径が０．３〜３０μｍである、請求項１４に記載の黒色導電性ペースト組成物。
【請求項１６】
ガラス基板、及び
前記ガラス基板上に妨害電磁波を遮蔽するためにメッシュ形態に形成された遮蔽部材を含み、
前記遮蔽部材は、請求項１〜１５のいずれか１項に記載の黒色導電性ペースト組成物を前記ガラス基板に印刷し焼成して形成されたものである、妨害電磁波遮蔽フィルター。
【請求項１７】
前記遮蔽部材は、前記黒色導電性ペースト組成物をオフセット印刷し焼成して形成されたものである、請求項１６に記載のフィルター。
【請求項１８】
前記遮蔽部材は、
一方向に延在する少なくとも１つの第１遮蔽部と、
前記第１遮蔽部と交差する１つ以上の第２遮蔽部とを含む、請求項１６に記載のフィルター。
【請求項１９】
前記第１遮蔽部の幅は０より大きく５０μｍ以下である、請求項１８に記載のフィルター。
【請求項２０】
前記少なくとも１つの第１遮蔽部は複数の第１遮蔽部を含み、複数の第１遮蔽部の平均ピッチは０より大きく５００μｍ以下である、請求項１８に記載のフィルター。
【請求項２１】
前記第１遮蔽部及び前記第２遮蔽部が交差してなす角は６０°〜１２０°である、請求項１８に記載のフィルター。
【請求項２２】
前記角は実質的に９０°である、請求項２１に記載のフィルター。
【請求項２３】
前記第１遮蔽部と前記ガラス基板の一辺とがなす角は２０°〜７０°である、請求項１８に記載のフィルター。
【請求項２４】
前記遮蔽部材は多角形形状の開口部を有し、前記開口部は面取りされた、請求項１に記載のフィルター。
【請求項２５】
前記多角形を形成する全ての辺の長さは実質的に同一である、請求項２４に記載のフィルター。
【請求項２６】
前記多角形は実質的に正方形である、請求項２５に記載のフィルター。
【請求項２７】
前記ガラス基板の周縁に沿って形成されたエッジ層をさらに含み、前記蔽部材は前記エッジ層上に形成された、請求項１６に記載のフィルター。
【請求項２８】
前記遮蔽部材の端部に連結されて前記遮蔽部材を接地させるための接地部材をさらに含む、請求項２７に記載のフィルター。
【請求項２９】
ガラス基板、
前記ガラス基板上に妨害電磁波を遮蔽するためにメッシュ形態に形成された遮蔽部材、及び
画像を表示し、前記ガラス基板に対向する表示パネルを含み、
前記遮蔽部材は、前記表示パネルから放出される妨害電磁波を遮蔽するように適用されて、請求項１〜１５のいずれか１項に記載の黒色導電性ペースト組成物を前記ガラス基板に印刷し焼成して形成されたものである、表示装置。
【請求項３０】
前記表示パネルは、
互いに対向する第１基板と第２基板、及び
前記第１基板及び前記第２基板の間に位置した黒色層を含み、
前記遮蔽部材の延在方向は前記黒色層の延在方向と交差する、請求項２９に記載の装置。
【請求項３１】
前記遮蔽部材は前記第２基板に接する、請求項２９に記載の装置。
【請求項３２】
前記遮蔽部材は、前記黒色導電性ペースト組成物をオフセット印刷し焼成して形成されたものである、請求項２９に記載の装置。
【請求項３３】
前記遮蔽部材は、
一方向に延在する少なくとも１つの第１遮蔽部、及び
前記第１遮蔽部と交差する１つ以上の第２遮蔽部を含む、請求項２９に記載の装置。
【請求項３４】
前記第１遮蔽部の幅は０より大きく５０μｍ以下である、請求項３３に記載の装置。
【請求項３５】
少なくとも１つの第１遮蔽部は複数の第１遮蔽部を含み、複数の第１遮蔽部の平均ピッチは０より大きく５００μｍ以下である、請求項３３に記載の装置。
【請求項３６】
前記第１遮蔽部及び前記第２遮蔽部が交差してなす角は６０°〜１２０°である、請求項３３に記載の装置。
【請求項３７】
前記角は実質的に９０°である、請求項３６に記載の装置。
【請求項３８】
前記第１遮蔽部と前記ガラス基板の一辺とがなす角は２０°〜７０°である、請求項３３に記載の装置。
【請求項３９】
前記表示パネルはプラズマ表示パネルである、請求項３３に記載の装置。
【発明の詳細な説明】
【技術分野】
【０００１】
本発明は、プラズマディスプレイパネルなどの表示装置用妨害電磁波遮蔽フィルターに適用して、表示装置の外光反射の低減とコントラストの向上に寄与することができる黒色導電性ペースト組成物に関する。膳基礎生物は表示装置のフィルターに利用され、外光の反射を低減し、表示装置のコントラストを改善する。
【背景技術】
【０００２】
近年、多様な種類の表示装置が開発されている。例えば、プラズマ表示装置（ＰＤＰ）、液晶表示装置（ＬＣＤ）、及び有機発光表示装置（ＯＬＥＤ）等が開発されている。このような表示装置は、厚さが薄くて重量が軽いことから、画像の表示が必要な多くの製品に使用されている。
【０００３】
一方、表示装置に含まれている複数の電子素子から妨害電磁波（ｅｌｅｃｔｒｏｍａｇｎｅｔｉｃ ｉｎｔｅｒｆｅｒｅｎｃｅ、ＥＭＩ）が放出される。妨害電磁波は、表示装置の誤作動を起こしたり、人体に害を及ぼす。したがって、妨害電磁波を遮蔽するように表示装置に妨害電磁波遮蔽フィルターが取り付けられる。
【０００４】
従来技術において、ＥＭＩ遮蔽フィルター用印刷用組成物は、一般にアクリレート高分子樹脂、溶剤、導電性金属、及び黒色顔料などを含む。しかし、これら従来の印刷用組成物は、ほとんどが樹脂基板に適用されるものであるため、前記印刷用組成物を樹脂基板に接着したり、前記樹脂基板の表面に別途のコーティング層を付加しなければならないなどの不都合があり（そのために前記印刷用組成物が適用されたフィルターの厚さの減少にも限界がある）、前記接着剤または別途のコーティング層などに由来する高分子樹脂などの有機物がそのまま残存する問題がある。
【０００５】
そのため、ガラス基板に適用可能なペースト組成物が求められている。例えば、韓国公開特許公報第２００２-８２７４４号（特許文献１）には、アクリル樹脂などの結合剤樹脂、所定の軟化点を有するガラス成分、黒色色素、金、銀、銅、またはニッケルなどの金属粉末、及び溶剤などを含む導電性ペーストが開示されている。また、特許文献１には、このような導電性ペーストをガラス基板にパターン状に印刷し焼成して、プラズマディスプレイパネルなどの表示装置に適用可能な妨害電磁波遮蔽フィルターを製造することができることが開示されている。
【先行技術文献】
【特許文献】
【０００６】
【特許文献１】韓国公開特許公報第２００２-８２７４４号
【発明の概要】
【発明が解決しようとする課題】
【０００７】
しかし、このような従来の妨害電磁波遮蔽フィルターは、プラズマディスプレイパネルなどの表示装置に適用された場合、外光反射を十分に低減させることができないため、前記妨害電磁波遮蔽フィルターが適用された表示装置のコントラストが不足する。また、前記従来の導電性ペーストは、結合剤樹脂に対する他の成分の分散性が十分でないため、これをガラス基板に印刷して製造された妨害電磁波遮蔽フィルターが均一な遮蔽性能や適切な光学的特性を示すのは困難である。
【課題を解決するための手段】
【０００８】
本発明は、各成分の分散性がより向上されて、均一な妨害電磁波遮蔽性能及び適切な光学的特性を示す表示装置用妨害電磁波遮蔽フィルターの提供を可能にする黒色導電性ペースト組成物を提供する。
【０００９】
また、本発明は、表示装置に適用されて、外光反射をより低減させ、表示装置のコントラストをより向上させることができる妨害電磁波遮蔽フィルターの提供を可能にする黒色導電性ペースト組成物を提供する。
【００１０】
本発明は、また、前記黒色導電性ペースト組成物をガラス基板に印刷し焼成して形成される妨害電磁波遮蔽フィルターを提供する。
【００１１】
また、本発明は、前記黒色導電性ペースト組成物を利用して形成された妨害電磁波遮蔽部材を含む表示装置を提供する。
【００１２】
本発明の黒色導電性ペースト組成物は、ａ）アクリレート高分子樹脂、ｂ）溶剤、ｃ）ガラス粉末、ｄ）導電性金属、ｅ）黒色顔料、及びｆ）変成アクリルブロック共重合体、アルキロールアンモニウム塩ポリマー、塩基顔料親和基を含むブロック共重合体、アクリルリクブロック共重合体、フッ素化アルキルオリゴマー、ポリエーテル変成ジメチルポリシロキサン共重合体、及び変成ポリウレタンからなる群より選択される１種以上の分散剤を含む。このような黒色導電性ペースト組成物は、プラズマディスプレイパネルなどの表示装置に適用される妨害電磁波遮蔽フィルター用ペースト組成物であって、好ましくは、ガラス基板に前記黒色導電性ペースト組成物を印刷（例えば、オフセット印刷）し、焼成して前記表示装置用遮蔽フィルターを提供することができる。
【００１３】
前記ペースト組成物は、ａ）アクリレート高分子樹脂５〜１５重量部、ｂ）溶剤５〜１５重量部、ｃ）ガラス粉末１〜１０重量部、ｄ）導電性金属５０〜９０重量部、ｅ）黒色顔料１〜１０重量部、及びｆ）分散剤０．０５〜１．０重量部を含むことが好ましい。
【００１４】
また、本発明の妨害電磁波遮蔽フィルターは、ガラス基板、及び前記ガラス基板上にメッシュ形態に形成された遮蔽部材を含み、前記遮蔽部材は、前記黒色導電性ペースト組成物を前記ガラス基板に印刷し焼成して形成されたものである。
【００１５】
そして、本発明の表示装置は、ガラス基板、前記ガラス基板上にメッシュ形態に形成された遮蔽部材、及び画像を表示し、前記ガラス基板に対向する表示パネルを含み、前記遮蔽部材は、前記表示パネルから放出される妨害電磁波を遮蔽するように適用されて、前記黒色導電性ペースト組成物を前記ガラス基板に印刷し焼成して形成されたものである。
【図面の簡単な説明】
【００１６】
【図１】本発明の一実施形態による妨害電磁波遮蔽フィルターの概略的な斜視図である。
【図２】図１のII-II線に沿って切断した部分断面図である。
【図３】図１の妨害電磁波遮蔽フィルターの製造方法を示す概略的な図面である。
【図４】図１の妨害電磁波遮蔽フィルターを含む表示装置の概略的な斜視図である。
【図５】図４のＶ-Ｖ線に沿って切断した部分断面図である。
【図６】実施例６の遮蔽フィルターに形成されたメッシュ形態パターンの顕微鏡写真である。
【図７】実施例７の遮蔽フィルターに形成されたメッシュ形態パターンの顕微鏡写真である。
【図８】比較例２の遮蔽フィルターに形成されたメッシュ形態パターンの顕微鏡写真である。
【発明を実施するための形態】
【００１７】
以下、添付した図面を参照して本発明を詳細に説明する。
【００１８】
本発明は、表示装置に適用されて、外光反射を最少化し、表示装置のコントラストをより向上させる妨害電磁波遮蔽フィルターの提供を可能にする黒色導電性ペースト組成物、及びこれを利用した表示装置の妨害電磁波遮蔽フィルターを提供する方法に関するものである。
【００１９】
前記黒色導電性ペースト組成物が特定の分散剤を含むことによって、アクリレート高分子樹脂に対する他の成分（つまり、ガラス粉末、導電性金属、及び黒色顔料など）の分散性をより向上させることができる。したがって、このような黒色導電性ペースト組成物をガラス基板に印刷し焼成して形成された妨害電磁波遮蔽フィルターは、より優れて均一な妨害電磁波遮蔽性能及び適切な光学的特性を示すので、プラズマディスプレイパネルなどの表示装置に好ましく適用することができる。
【００２０】
驚くべきことに、本発明者らの実験の結果、前記黒色導電性ペースト組成物が特定の分散剤を含むことによって、これから形成されたフィルターが外光反射をより低減させ、表示装置のコントラストを大きく向上させることが確認された。
【００２１】
さらに、前記黒色導電性ペースト組成物が黒色顔料及びガラス粉末を含むことによって、これをガラス基板に直接印刷して所望のパターンをきれいに形成することができ、前記パターンを適正温度で焼成してパターン中に含まれた有機物を効果的に除去することができる。したがって、前記黒色導電性ペースト組成物は、表示装置のガラス基板に適用可能な印刷用組成物として好ましく使用することができ、これにより前記表示装置用遮蔽フィルターの厚さをより減少させる長所もある。
【００２２】
このような本発明のペースト組成物において、アクリレート高分子樹脂としては、メチルアクリレート（ＭＡ）、ブチルメタクリレート（ＢＭ）、ヒドロキシエチルメタクリレート（ＨＥＭＡ）、メチルメタクリレート（ｍｅｔｈｙｌｍｅｔｈａｃｒｙｌａｔｅ、ＭＭＡ）、アクリル酸エチル（ＥＡ）、エチルヘキシルアクリレート、ノニルアクリレート、及びこれらのメタクリレートからなる群より選択されるいずれか１つの重合体または２つ以上の共重合体を使用することができる。好ましくは、前記アクリレート高分子樹脂として、メチルアクリレート（ＭＡ）：ブチルメタクリレート（ＢＭ）：ヒドロキシルメタクリレート（ＨＥＭＡ）：メチルメタクリレート（ＭＭＡ）が、１０〜３０:３０〜６０:１０〜２０:１０〜２０の重量比で共重合された共重合体を使用することができる。ただし、前記アクリレート高分子樹脂はこれに限定されるわけではなく、その他公知の遮蔽フィルター用導電性ペースト組成物に結合剤樹脂として使用可能な任意のアクリレート高分子樹脂を特別な制限なく使用することができる。
【００２３】
このようなアクリレート高分子樹脂は、他の成分、つまり、ガラス粉末、導電性金属、及び黒色顔料などを均一に分散させて、前記黒色導電性ペースト組成物から形成された妨害電磁波遮蔽フィルターが均一な妨害電磁波に対する特性及び光学的特性を示すようにする役割を果たす。
【００２４】
前記アクリレート高分子樹脂は、重量平均分子量が５，０００〜１００，０００であるのが好ましく、５，０００〜６０，０００であるのがより好ましい。前記アクリレート高分子樹脂の重量平均分子量が５，０００未満である場合には、高分子のガラス転移温度が低くて高分子の流動性が増加するので、黒色導電性ペースト組成物の印刷工程（例えば、グラビアオフセット印刷工程）時にグラビア溝からブランケットへのパターンの伝達が難しく、１００，０００以上である場合には、高分子の弾性特性が過剰であり、グラビア溝への組成物の投入が難しくなる。
【００２５】
また、前記アクリレート高分子樹脂は、ペースト組成物全体中に５〜１５重量部の含有量で含まれるのが好ましい。前記アクリレート高分子樹脂の含有量が５重量部未満であれば、ペースト組成物の弾性の減少によって印刷工程において問題が発生する可能性があり、１５重量部以上であれば、前記ペースト組成物から形成されたパターンの電気抵抗が増加する問題が発生する可能性がある。
【００２６】
一方、前記黒色導電性ペースト組成物において、溶剤は、他の成分を溶解するための媒質であって、ペースト組成物全体中に５〜１５重量部で含まれるのが好ましい。前記溶剤の含有量が５重量部未満であれば、ペースト組成物の乾燥速度が速くなって連続印刷を進めるのが難しくなる問題があり、１５重量部以上であれば、ペースト組成物の粘度が低くなって印刷性が悪化する問題がある。
【００２７】
このような溶剤としては、公知の遮蔽フィルター用導電性ペースト組成物に使用可能な任意の溶剤を特別な制限なく使用することができるが、好ましくは、沸点が２００℃以上の高沸点溶剤の少なくとも１種以上と、沸点が２００℃未満の低沸点溶剤の少なくとも１種以上とを含むことができる。
【００２８】
前記高沸点溶剤と低沸点溶剤とを共に含むことによって、前記ペースト組成物の粘度及び流動性を好ましい水準に維持することができ、その結果、前記ペースト組成物をガラス基板に印刷する工程で前記ペースト組成物のパターンへの転移が容易になるだけでなく、パターンの拡散現象が抑制されて、パターンの直進性がより向上する。
【００２９】
前記高沸点溶剤としては、例えば、γ―ブチロラクトン、ブチルカルビトールアセテート、カルビトール、メトキシメチルエーテルプロピオン酸塩、及びテルピノールからなる群より選択される１種以上の溶剤を使用することができ、その他にも、２００℃以上の沸点を有して遮蔽フィルター用導電性ペースト組成物に使用可能であると知られている任意の有機溶剤を使用することができる。
【００３０】
また、前記低沸点溶剤としては、例えば、プロピレングリコールモノメチルエーテル、ジエチレングリコールメチルエチルエーテル、ジエチレングリコールモノメチルエーテル、ジプロピレングリコールモノメチルエーテル、プロピレングリコールモノメチルエーテルプロピオン酸塩、エチルエーテルプロピオン酸塩、プロピレングリコールモノメチルエーテルアセテート、メチルエチルケトン、及び乳酸エチルからなる群より選択される１種以上の溶剤を使用することができ、その他にも、遮蔽フィルター用導電性ペースト組成物に使用可能な公知の任意の２００℃未満の沸点を有する有機溶剤を使用することができる。
【００３１】
また、前記溶剤は、前記高沸点溶剤１２〜８８重量％及び低沸点溶剤１２〜８８重量％を含むことが好ましい。仮に、前記溶剤中に高沸点溶剤が１２重量％未満で含まれており、低沸点溶剤の含有量が過剰に増加すると、前記ペースト組成物の流動性の減少速度が過剰に速くなって、パターンへの転移が容易でなくなることがある。反対に、高沸点溶剤の含有量が８８重量％を超えて過剰に増加すると、ペースト組成物の流動性の抑制が難しくなって、パターンの拡散現象が深刻化して、ペースト組成物の印刷によって形成されたパターンの直進性が低下することがある。
【００３２】
一方、本発明の黒色導電性ペースト組成物において、前記ガラス粉末としては、鉛系と鉛フリー系粉末を使用することができるが、環境規制の側面から鉛系よりは鉛フリー系粉末を利用して、有機物の除去温度とガラス基板に対するパターン接着力の向上を考慮するのが好ましい。このような鉛フリー系粉末には、例えば、Ｂｉ２Ｏ３系ガラス粉末などのビスマス系ガラス粉末がある。また、ガラス粉末を製造する時に、黒色または有色顔料を添加して製造された有色のガラス粉末や、Ｖ２Ｏ５のような有色成分を含むガラス粉末も好ましく使用することができる。
【００３３】
前記ガラス粉末の含有量は、ペースト組成物全体中に１〜１０重量部であり、２〜７重量部であるのがより好ましい。前記ガラス粉末の含有量が１重量部未満であれば、ペースト組成物のガラス基板に対する接着力が低下する問題があり、１０重量部以上であれば、ペースト組成物から形成されたパターンの電気抵抗が高くなって、妨害電磁波の遮蔽効率が低下する問題がある。
【００３４】
前記ペースト組成物において、前記導電性金属としては、電極用金属粉末を使用することができ、より具体的に、銀、銅、ニッケル、またはその合金などを単独または１種以上を使用することができる。
【００３５】
前記導電性金属の含有量は、ペースト組成物全体中に５０重量部〜９０重量部で含まれるのが好ましい。前記導電性金属の含有量が９０重量部以上である場合には、ペースト組成物の粘度が高くなり、分散が難しくなって、印刷特性が低下し、５０重量部未満である場合には、ペースト組成物から形成されたパターンの電気抵抗の増加によって、表示装置に要求される電磁波遮蔽性能が低下することがある。
【００３６】
また、前記導電性金属は、平均粒径が０．３〜３０μｍであるのが好ましく、０．５〜１０μｍであるのがより好ましく、０．５〜５μｍであるのが最も好ましい。前記金属粉末の平均粒径が０．３μｍ未満と非常に小さい場合には、分散が難しくなって、ペースト組成物の粘度が高くなったりゲル化することがあるために印刷特性が低下し、前記ペースト組成物の印刷によって良好なパターンを形成するのが難しい。また、前記金属粉末の平均粒径が３０μｍを超えて非常に大きい場合には、前記ペースト組成物を印刷して形成されたパターン内に前記金属粉末が均一に充填されず、その結果、遮蔽フィルターが均一な遮蔽性能を示すのが難しく、パターン内にホールなどが発生して好ましいパターン及び遮蔽フィルターを形成するのが難しい。前記金属粉末の平均粒径が０．３〜３０μｍ、より好ましくは０．５〜１０μｍ、最も好ましくは０．５〜５μｍである場合には、前記ペースト組成物の印刷特性及び遮蔽性能をより向上させることができ、前記パターン内にホールが発生するのを防止することができる。
【００３７】
一方、前記黒色顔料は、表示装置の外光反射の低減とコントラストの向上のために使用されるもので、コバルト、銅、ルテニウム、マンガン、ニッケル、クロム、または鉄系の化合物を含むことができ、好ましくはコバルト系の化合物を含むことができる。また、前記黒色顔料は、前記コバルト系の化合物に加えて、黒さ度合いの向上などの目的で、銅、ルテニウム、マンガン、ニッケル、クロム、または鉄のような補助顔料が添加された形態で使用するのがより好ましい。
【００３８】
前記黒色顔料の含有量は、ペースト組成物全体中に１〜１０重量部であり、２〜７重量部であるのがより好ましい。前記黒色顔料の含有量が１重量部未満である場合には、十分なコントラストの向上を期待するのが難しく、１０重量部を超過する場合には、電気抵抗が高くなって、妨害電磁波の遮蔽性能が悪化することがある。
【００３９】
また、前記黒色導電性ペースト組成物は、特定の分散剤、つまり、変成アクリルブロック共重合体、アルキロールアンモニウム塩ポリマー、塩基顔料親和基を含むブロック共重合体、アクリルリクブロック共重合体、フッ素化アルキルオリゴマー、ポリエーテル変成ジメチルポリシロキサン共重合体、及び変成ポリウレタンからなる群より選択される１種以上の分散剤を含む。
【００４０】
分散剤として用いられるポリマーは、当業界で広く知られており、また、商業的に入手可能であるから、特別な制限なく使用することができる。
【００４１】
商業的に入手可能な分散材としては、商業的に入手可能なＤＩＳＰＥＲＢＹＫ-２０００またはＤＩＳＰＥＲＢＹＫ-２００１などのアクリルブロック共重合体、ＤＩＳＰＥＲＢＹＫ-１４０、ＤＩＳＰＥＲＢＹＫ-１８０、ＤＩＳＰＥＲＢＹＫ-１８１、ＤＩＳＰＥＲＢＹＫ-１８７、ＢＹＫ-１５１、ＢＹＫ-９０７６、ＢＹＫ-Ｗ９６８、またはＢＹＫ-Ｗ９６９などのアルキロールアンモニウム塩ポリマーを使用することができる。また、塩基顔料親和基を含むブロック共重合体としては、例えば、トリブロックアルキルトリメチルアンモニウムを使用することができ、また、商業的に入手可能なＤＩＳＰＥＲＢＹＫ-１１２、ＤＩＳＰＥＲＢＹＫ-１１６、ＤＩＳＰＥＲＢＹＫ-２０５０、ＤＩＳＰＥＲＢＹＫ-２１５０、またはＢＹＫ-９０７７などを使用することができる。そして、アクリルリクブロック共重合体としては、商業的に入手可能なＥＦＫＡ-４３１０、ＥＦＫＡ-４３２０、ＥＦＫＡ-４３３０、ＥＦＫＡ-４３４０、またはＥＦＫＡ-４５８５などを使用することができ、フッ素化アルキルオリゴマーとしては、商業的に入手可能なＦ-４７１、Ｆ-４７４、Ｆ-４７５、Ｆ-４７７、Ｆ-４７８、Ｆ-４７９、Ｆ-４８６、またはＭＣＦ３５０ＳＦなどを使用することができる。また、ポリエーテル変成ジメチルポリシロキサン共重合体としては、商業的に入手可能なＢＫＹ-３００、ＢＫＹ-３０１、ＢＫＹ-３０２、ＢＫＹ-３０６、ＢＫＹ-３０７、ＢＫＹ-３３０、ＢＫＹ-３３１、ＢＫＹ-３３３、ＢＫＹ-３３５、ＢＫＹ-３４１、またはＢＫＹ-３４４などを使用することができ、変成ポリウレタンとしては、商業的に入手可能なＥＦＫＡ-４００８、ＥＦＫＡ-４００９、ＥＦＫＡ-４０１０、ＥＦＫＡ-４０１５、ＥＦＫＡ-４０２０、ＥＦＫＡ-４０４６、ＥＦＫＡ-４０４７、ＥＦＫＡ-４０５０、ＥＦＫＡ-４０５５、ＥＦＫＡ-４０６０、ＥＦＫＡ-４０８０、ＢＹＫ-４２５、またはＤｉｓｐｅｒｓ-７１０などを使用することができる。
【００４２】
以上で列挙された商業的に入手可能な重合体の他にも、前記変成アクリルブロック共重合体、アルキロールアンモニウム塩ポリマー、塩基顔料親和基を含むブロック共重合体、アクリルリクブロック共重合体、フッ素化アルキルオリゴマー、ポリエーテル変成ジメチルポリシロキサン共重合体、または変成ポリウレタンの範疇に属する任意の重合体を特別な制限なく使用することができる。
【００４３】
このような分散剤は、他の成分（例えば、黒色顔料、導電性金属、及びガラス粉末など）の分散性を向上させて、前記ペースト組成物から形成されたパターン及び妨害電磁波遮蔽フィルターがより優れて均一な妨害電磁波に対する特性及び光学的特性を示すようにすることができる。また、本発明者らの実験の結果、前記特定の分散剤が含まれることによって、表示装置の外光反射の低減効果及びコントラストの向上効果が非常に高くなり得ることが明らかになった。これは、これら特定の分散剤が含まれることによって、ガラス基板にペースト組成物を印刷し焼成してパターンを形成した時に、ペースト組成物内の黒色顔料、導電性金属、及びガラス粉末などの分散度がより向上し、これらの成分が前記ガラス基板に印刷されたパターン内により均一に分散されるので、前記光学的特性がより向上するためであると推定される。
【００４４】
前記分散剤の含有量は、ペースト組成物全体中に０．０５重量部〜１．０重量部であるのが好ましい。前記分散剤の含有量が０．０５重量部未満である場合には、十分な分散性及びコントラストの向上を期待するのは難しく、１．０重量部以上である場合には、電気抵抗が高くなって、妨害電磁波の遮蔽性能が悪化することがある。
【００４５】
他の観点において、本発明は前記ペースト組成物を利用して形成される妨害電磁波遮蔽フィルターを提供する。
【００４６】
妨害電磁波遮蔽フィルターは、ｉ）ガラス基板及びｉｉ）ガラス基板上にメッシュ形態に形成された遮蔽部材を含む。前記遮蔽部材は、妨害電磁波を遮蔽するように適用される。
【００４７】
前記遮蔽部材は、前記ペースト組成物をガラス基板に印刷し焼成して形成することができる。より好ましくは、前記遮蔽部材は、前記ペースト組成物をグラビアオフセット印刷して焼成する等のオフセット印刷法により形成される。また、前記遮蔽部材は、ｉ）一方向に延在する１つ以上の第１遮蔽部、及びｉｉ）第１遮蔽部と交差する１つ以上の第２遮蔽部を含むことが好ましい。第１遮蔽部の幅は０より大きくて５０μｍ以下であり、好ましくは１５μｍ〜２５μｍである。そして、前記１つ以上の第１遮蔽部として複数の第１遮蔽部を含むことが好ましく、これら複数の第１遮蔽部の平均ピッチは０より大きく５００μｍ以下である。好ましくは、前記複数の第１遮蔽部の平均ピッチは２００μｍ〜４００μｍである。
【００４８】
また、第１遮蔽部及び第２遮蔽部が交差してなす角は６０°〜１２０°であることが好ましく、好ましくは８０°〜１００°である。最も好ましくは、前記第１遮蔽部及び第２遮蔽部が交差してなす角は実質的に９０°である。
【００４９】
そして、第１遮蔽部とガラス基板の一辺とがなす角は２０°〜７０°であることが好ましく、好ましくは３５°〜５５°である。
【００５０】
開口部は多角形形状を有することが好ましく、開口部は面取りされてもよい。多角形を形成する全ての辺の長さは実質的に同一であることが好ましく、前記多角形は実質的に正方形であることが好ましい。
【００５１】
そして、前記遮蔽部材は、導電性金属を含んでいてもよい。導電性金属は、銀、銅、及びニッケルからなる群より選択される１つ以上の金属であることが好ましい。
【００５２】
また、前記妨害電磁波遮蔽フィルターは、ガラス基板の周縁に沿って形成されたエッジ層をさらに含んでいてもよい。このようなエッジ層上に遮蔽部材が形成される。この時、前記妨害電磁波遮蔽フィルターは、遮蔽部材の端部に連結されて前期遮蔽部材を接地させるための接地部材をさらに含んでいてもよい。
【００５３】
本発明の実施形態による表示装置は、ｉ）ガラス基板、ｉｉ）ガラス基板上にメッシュ形態に形成された遮蔽部材、及びｉｉｉ）画像を表示しガラス基板に対向する表示パネル、を含む。前記遮蔽部材は、表示パネルから放出される電磁波を遮蔽するように適用されて、前記ペースト組成物をガラス基板に印刷し焼成して形成される。
【００５４】
前記表示装置で表示パネルは、ｉ）互いに対向する第１基板と第２基板、及びｉｉ）第１基板及び第２基板の間に位置した黒色層を含むことが好ましい。この時、前記遮蔽部材の延在方向と黒色層の延在方向が交差することが好ましい。また、前記遮蔽部材は第２基板に接していることが好ましい。そして、前記遮蔽部材が形成されたガラス基板の厚さは、第１基板の厚さ以上であり得る。また、前記遮蔽部材は、多角形形状の開口部を有することが好ましく、開口部は面取りされてもよい。多角形を形成する全ての辺の長さは実質的に同一であることが好ましく、前記多角形は実質的に正方形であることが好ましい。
【００５５】
前記遮蔽部材は、グラビアオフセット印刷して焼成する等のオフセット印刷法により前記ペーストを印刷して形成することが好ましい。
【００５６】
前記遮蔽部材は、ｉ）一方向に延在する１つ以上の第１遮蔽部、及びｉｉ）第１遮蔽部と交差する１つ以上の第２遮蔽部を含むことが好ましい。第１遮蔽部の幅は０より広くて５０μｍ以下であり、好ましくは１５μｍ〜２５μｍである。
【００５７】
前記１つ以上の第１遮蔽部は複数の第１遮蔽部を含むことが好ましく、これら複数の第１遮蔽部の平均ピッチは０より大きく５００μｍ以下であることが好ましい。好ましくは、前記複数の第１遮蔽部の平均ピッチは２００μｍ〜４００μｍである。
【００５８】
そして、第１遮蔽部及び第２遮蔽部が交差してなす角は６０°〜１２０°であることが好ましく、好ましくは８０°〜１００°である。最も好ましくは、前記第１遮蔽部と第２遮蔽部とが交差してなす角は実質的に９０°である。
【００５９】
また、第１遮蔽部とガラス基板の一辺とがなす角は２０°〜７０°であることが好ましく、好ましくは３５°〜５５°である。
【００６０】
前記表示パネルはプラズマディスプレイパネルであることが好ましい。
【００６１】
以下、添付した図面を参照して、本発明が属する技術分野における通常の知識を有する者が容易に実施することができるように前記フィルター及び表示装置を説明する。しかしながら、本発明は後述する実施例に限定されるものではなく多様な形態で実施することができる。また、可能な限り、同一あるいは類似した部分は図面でも同一の図面符号を使用して示す。
【００６２】
以下で使用される技術用語及び科学用語を含むすべての用語は、本発明が属する技術分野における通常の知識を有する者が一般に理解する意味と同一な意味を有する。事前に定義された用語は、関連技術文献、およびここに開示された内容に符合する意味を有するものとして追加解釈され、定義されない限り、理想的であったり過度に形式的な意味として解釈されるものではない。
【００６３】
第１、第２及び第３等の用語は、多様な部分、成分、領域、層、及び/またはセクションを説明するために使用されるが、これらに限定されないことが理解されよう。これらの用語は、ある部分、成分、領域、またはセクションを他の部分、成分、領域、またはセクションと区別するためにのみ使用される。したがって、以下で説明する第１部分、成分、領域、層、またはセクションは、本発明の範囲を逸脱しない範囲内で、第２部分、成分、領域、層、またはセクションとして言及されることもある。
【００６４】
図１は本発明の一実施例による妨害電磁波遮蔽フィルター１００を概略的に示す図面である。図１の拡大円には妨害電磁波遮蔽フィルター１００の内部を拡大して示す。
【００６５】
図１に示すように、妨害電磁波遮蔽フィルター１００は、ガラス基板２０、遮蔽部材１０、エッジ層３０、及び接地部材４０を含む。遮蔽部材１０をグラビアオフセット印刷のようなオフセット印刷方法で形成するためにガラス基板２０を使用する。ガラス基板２０の長辺はｘ軸に平行であり、短辺はｙ軸に平行である。
【００６６】
遮蔽部材１０は接地部材４０と連結されて接地される。したがって、前記遮蔽部材１０は妨害電磁波を吸収して除去することができる。その結果、遮蔽部材１０は妨害電磁波を遮蔽するフィルターとして機能する。エッジ層３０はガラス基板２０の周縁に沿って形成され、接地部材４０は遮蔽部材１０を接地させるためにガラス基板２０のｘ軸方向両端に位置する。
【００６７】
図１の拡大円に示すように、遮蔽部材１０はメッシュ形態に形成される。妨害電磁波遮蔽フィルター１００は主に表示装置に使用される。したがって、表示装置から出射される画像を外部に表示するように遮蔽部材１０はメッシュ形態に形成される。遮蔽部材１０は開口部１０９を有するので、開口部１０９を通じて画像を通過させつつ電磁波を遮断することができる。
【００６８】
遮蔽部材１０は、第１遮蔽部１０１及び第２遮蔽部１０３を含む。第１遮蔽部１０１は、ｘ軸方向に延在して、第２遮蔽部１０３と交差する。つまり、図１の拡大円に示すように、第１遮蔽部１０１及び第２遮蔽部１０３は互いに接して角α１を形成する。角α１は６０°〜１２０°であることが好ましい。角α１が非常に大きかったり非常に小さい場合、第１遮蔽部１０１及び第２遮蔽部１０３の間の距離が近すぎて、開口率は非常に小さくなる。より好ましくは、角α１は８０°〜１００°である。この場合、第１遮蔽部１０１及び第２遮蔽部１０３の間の距離を適切に維持することができる。また、角α１は実質的に９０°であるのが最も好ましい。
【００６９】
妨害電磁波遮蔽フィルターの製造方法は、ｉ）メッシュ形態の溝が形成されたグラビアロールを準備する工程、ｉｉ）前記ペースト組成物を溝に充填する工程、ｉｉｉ）グラビアロールと対向し、グラビアロールの回転方向と反対方向に回転するブランケットロールを準備する工程、ｉｖ）グラビアロールを回転させながら、ブランケットロールにペースト組成物を転移させる工程、ｖ）ガラス基板を準備する工程、ｖｉ）ブランケットロールをガラス基板上で移動しながら、ペースト組成物をガラス基板上に印刷する工程、及びｖｉｉ）ガラス基板上でペースト組成物を成形して妨害電磁波を遮蔽する短層の遮蔽部材を形成する工程、を含むことが好ましい。
【００７０】
本発明の実施例では、メッシュ形態の遮蔽部材１０を形成するために、メッシュ形態の溝５５１（図３に図示）が斜線方向に形成されたグラビアロール５５（図３に図示）を使用する。仮に、溝５５１が斜線方向に形成されずにグラビアロール５５の回転方向と直交する場合には、溝５５１に収容された遮蔽部材１０の原料であるペースト組成物１０ａ（図３に図示）が溝５５１からうまく分離されない。つまり、ペースト組成物１０ａがグラビアロール５５の回転力の影響をあまり受けないために、ペースト組成物１０ａをグラビアロール５５から分離するのが容易でない。
【００７１】
一方、溝５５１の延在方向とグラビアロール５５の回転方向とが一致する場合には、グラビアロール５５の回転力によってペースト組成物１０ａが溝５５１から容易に分離される。したがって、溝５５１をグラビアロール５５の回転方向と一致する方向に形成すれば、均一な大きさの開口部１０９を有する遮蔽部材１０を形成することができる。
【００７２】
より具体的には、溝をグラビアロールの回転方向と一致する方向にのみ形成する場合には、メッシュ形態の遮蔽部材を形成することができない。つまり、メッシュ形態は長方形形状を有することができるが、グラビアロールの回転方向と直交する方向にも溝を形成しなければならないので、ペースト組成物をブランケットロールに転移するのが難しい。
【００７３】
図１の拡大円に示すように、前記方法を利用して遮蔽部材１０をガラス基板２０上に形成する場合、第１遮蔽部１０１はｘ軸方向と一定の角度α２を形成する。ここで、角度α２は２０°〜７０°であることが好ましい。角α２が非常に小さかったり非常に大きい場合、第１遮蔽部１０１と第２遮蔽部１０３が密集して、電磁波遮蔽効果が低下することがある。また、妨害電磁波遮蔽フィルター１００が表示装置２００（図４に図示）に使用される場合、表示装置２００の黒色層６５１と重なって、モアレ現象を起こすことがある。より詳しくは、角α２は３５°〜５５°であるのが好ましい。
【００７４】
図１の拡大円に示すように、遮蔽部材１０の幅Ｗを小さく形成して、開口部１０９の面積を最大化することによって、画像の解像度を高めることができる。このために、遮蔽部材１０の幅Ｗは０より大きく５０μｍ以下にすることができる。この場合、肉眼では遮蔽部材１０を観察することができない。遮蔽部材１０の幅Ｗが非常に広い場合、開口部１０９の大きさが小さくなって、画像の解像度が低くなる。より詳しくは、遮蔽部材１０の幅Ｗは１５μｍ〜２５μｍであるのが好ましい。
【００７５】
一方、遮蔽部材１０の平均ピッチＰは０より大きく５００μｍ以下になるようにすることが好ましい。遮蔽部材１０の平均ピッチＰが非常に大きい場合、遮蔽部材１０が緻密に形成されないので、電磁波が吸収されずに外部へ放出されることがある。その結果、電磁波遮蔽効果が低下する。より詳しくは、遮蔽部材１０の平均ピッチＰは２００μｍ〜４００μｍであるのが好ましい。
【００７６】
遮蔽部材１０は、電磁波遮蔽効果を最大化するために、導電性金属を含むことが好ましい。導電性金属は、妨害電磁波遮蔽フィルター１００を通過する電磁波を捕集することができるので、電磁波遮蔽効果が優れている。導電性金属としては、銀、銅、ニッケル、またはこれらの合金を使用することが好ましい。このような導電性金属は、電気伝導度が優れているので、電磁波を効率的に遮蔽することができる。
【００７７】
図２は図１のＩＩ-ＩＩ線に沿って切断した電妨害磁波遮蔽フィルター１００の断面構造を部分的に示す図面である。
【００７８】
図２に示すように、ガラス基板２０上に形成されたエッジ層３０上に遮蔽部材１０を形成する。エッジ層３０は黒色セラミックを含むので、妨害電磁波遮蔽フィルター１００の外形を向上させることができる。また、エッジ層３０は、接地部材４０を遮蔽部材１０に効率的に連結することができる。エッジ層３０の厚さは約１５μｍ〜２０μｍである。ガラス基板２０上に形成されたエッジ層３０上にペースト組成物をオフセット法で印刷して遮蔽部材１０を形成した後、その上に接地部材４０を形成する。接地部材４０としては、導電膜テープを使用することができる。
【００７９】
図３は図１の妨害電磁波遮蔽フィルター１００を製造する工程を概略的に示す図面である。オフセット印刷装置５００を利用して妨害電磁波遮蔽フィルター１００を製造することができる。以下では、オフセット印刷方法について詳細に説明する。
【００８０】
図３に示すように、オフセット印刷装置５００は、ディスペンサー（ｄｉｓｐｅｎｓｅｒ）５１、ドクター（ｄｏｃｔｏｒ）５３、グラビアロール５５、及びブランケットロール５７を含む。オフセット印刷方法は、オフセット印刷装置５００を利用したもので、オフ（ｏｆｆ）工程及びセット（ｓｅｔ）工程を含む。オフ工程では、グラビアロール５５からペースト組成物１０ａを分離する。セット工程では、分離したペースト組成物１０ａをガラス基板２０上に塗布する。ディスペンサー５１は、あらかじめ設定された時間間隔でペースト組成物１０ａを吐出する。ディスペンサー５１から吐出されたペースト組成物１０ａは、グラビアロール５５に形成された溝５５１に収容される。ペースト組成物１０ａは、既に説明したように、弾性を有する有機物、導電性金属、溶剤、結合剤、及び所定の分散剤などを含むことができる。溶剤としては、沸点が２００℃以上である有機溶剤及び２００℃未満である有機溶剤を共に使用することができ、結合剤としては、ガラス粉末、つまりガラスフリットを使用することができる。有機物としては、アクリレート樹脂、アクリル樹脂、ポリエステル、ポリウレタン、オリゴマーなどを含むことができる。溶剤及び有機物は、ガラス基板２０を焼成する工程で除去される。ペースト組成物１０ａは、黒色顔料及び所定の分散剤をさらに含むことが好ましい。
【００８１】
溝５５１に収容されたペースト組成物１０ａの量が多いので、ペースト組成物５０ａは溝５５１の外部へオーバーフロー（ｏｖｅｒｆｌｏｗ）させてもよい。この場合、グラビアロール５５を矢印方向（反時計方向）に回転させながら、ドクター５３によってオーバーフローされたペースト組成物１０ａを除去する。ドクター５３は、グラビアロール５５の外表面に接しているので、溝５５１の外部にオーバーフローされたペースト組成物１０ａを効率的に除去することができる。そのため、グラビアロール５５の溝５５１にペースト組成物１０ａがオーバーフローされないよう適切に充填することができる。
【００８２】
ブランケットロール５７は、グラビアロール５５に対向して位置する。ブランケットロール５７は、グラビアロール５５の回転方向と反対方向（時計回り方向）に回転する。その結果、溝５５１に収容されたペースト組成物１０ａは、グラビアロール５５がブランケットロール５７と接しながらブランケットロール５７上に転移される。したがって、ブランケットロール５７の外表面にペースト組成物１０ａが付着する。
【００８３】
ブランケットロール５７は、矢印方向にガラス基板２０上で移動しながら、ペースト組成物１０ａをガラス基板２０上に塗布する。ガラス基板２０は洗浄されて準備される。遮蔽部材１０（図１に図示）を形成するためのメッシュ形態のペースト組成物１０ａをガラス基板２０上に形成する。
【００８４】
次に、ガラス基板２０を加熱炉（図示せず）に入れて加熱することによって、ペースト組成物１０ａに含まれた溶剤および／または有機物を除去する。このような焼成工程前に、ペースト組成物１０ａを乾燥してもよい。ガラス基板２０を加熱して溶剤や有機物を除去することによって、遮蔽部材を直接形成することができる。つまり、ペースト組成物１０ａをエッチングするなどの別途の工程を行なわずに、妨害電磁波遮蔽フィルターを直接製造する。そのため、工程が簡単であり、妨害電磁波遮蔽フィルターの製造原価を節減することができる。
【００８５】
前記妨害電磁波遮蔽フィルターを製造する場合に使用するオフセット印刷方法は、焼成工程を含むので、オフセット印刷方法では熱に弱い樹脂基板を使用するよりはガラス基板２０を使用することが好ましい。オフセット印刷方法の他の内容は本発明が属する技術分野における通常の知識を有する者が容易に理解することができるので、その詳細な説明は省略する。
【００８６】
オフセット印刷方法の代わりにフォトリソグラフィ法を利用して妨害電磁波遮蔽フィルターを製造する場合には、まず、銅箔を樹脂フィルムに接着する。次に、ドライフィルムレジストを銅箔上に積層し、パターンを形成するために露光、現像、エッチング、及び剥離工程などを実施する。そのため、製造工程が複雑であり、生産性が良好でない。
【００８７】
また、メッキ法を利用して妨害電磁波遮蔽フィルターを製造する場合には、パターンを樹脂フィルムに形成し銅をメッキして、所望の電気伝導度を得なければならない。しかし、メッキ中に発生する廃液が環境汚染を引き起こす。
【００８８】
前記フォトリソグラフィ法やメッキ法は、ガラス基板上にパターンを直接形成することができない。例えば、メッキ法は、母材をロール形態に巻いてメッキ槽に浸漬して実施するが、ガラス基板はロール形態に巻くことができないため、ガラス基板をメッキして遮蔽部材を形成するのは不可能である。また、ガラス基板を使用する場合、パターンをガラス基板に接着しなければならないので、工程が複雑である。オフセット印刷方法は、前記問題を解決することができる。つまり、オフセット印刷方法ではガラス基板２０上に遮蔽部材１０を直接形成するので、工程が単純化されて、製造費用を節減することができる。また、オフセット印刷方法では有害物質が排出されないので、環境汚染を引き起こさない。
【００８９】
図４は図１の妨害電磁波遮蔽フィルター１００を含む表示装置２００を概略的に示す図面である。図４の拡大円にはｚ軸方向から見た表示装置２００を拡大して示す。
【００９０】
図４に示すように、固定部材１１０を利用して妨害電磁波遮蔽フィルター１００を表示パネル６００（図５に図示）上に固定する。そのため、妨害電磁波遮蔽フィルター１００を表示装置２００の内部に安定的に収容することができる。
【００９１】
図４の拡大円に示すように、遮蔽部材１０は、表示パネル６００（図５に図示）に含まれた黒色層６５１上に位置する。また、前記黒色層６５１は、表示パネルの第１基板６１０及び第２基板６２０の間に位置する。そして、図４の拡大円には示さなかったが、遮蔽部材１０及び黒色層６５１の間には第２基板６２０（図５に図示）が位置し、前記遮蔽部材１０上にガラス基板２０（図５に図示）が位置する。
【００９２】
前記遮蔽部材１０は、表示パネル６００から放出される電磁波を遮蔽する。
【００９３】
図４の拡大円に示すように、前期遮蔽部材１０はひし形形状の開口部１０９を有する。図４には示していないが、遮蔽部材１０は実質的に正方形であるのが好ましい。この場合、遮蔽部材１０の形状が最適化され、電磁波遮蔽効果を最大化することができる。
【００９４】
開口部１０９を形成する４つの辺の長さは実質的に同一であることが好ましい。４つの辺の長さが実質的に同一であると、遮蔽部材１０の形状が規則的である。その結果、開口部１０９を通じて出射される光の強さが均一であるので、均一な画像を表示することができる。一方、図４の拡大円には開口部１０９をひし形形状に示すが、これは単に本発明を例示するためのものであり、本発明がこれに限定されるわけではない。すなわち、開口部１０９は多角形形状であればよい。
【００９５】
遮蔽部材１０は、互いに交差する遮蔽部によってオフセット印刷方法で形成される。したがって、遮蔽部が互いに接する交差部では遮蔽部材１０の幅が多少大きくなる。その結果、開口部１０９が面取りされた形状を有する。つまり、遮蔽部材１０の交差部で遮蔽部材１０の幅が多少大きくなるので、開口部１０９はその角部がなくなった形状を有する。このような開口部１０９の形状によって、遮蔽部材１０が切れずに連続して形成されるので、遮蔽部材１０の全面にわたって電磁波を遮蔽することができる。
【００９６】
図４の拡大円に示すように、遮蔽部材１０は黒色層６５１と立体交差しながら形成される。したがって、画像が薄くなる現象を防止することができる。さらに、遮蔽部材１０は肉眼では認識しにくいほど微細な幅を有するので、画像の品質にほとんど影響を与えない。したがって、図４の拡大円に示すように、遮蔽部材１０が黒色層６５１上に位置しても、高い解像度の画像を表示することができる。
【００９７】
図５は図４のＶ-Ｖ線に沿って切断した断面を部分的に示す図面である。
【００９８】
図５には表示パネル６００としてプラズマ表示パネルを示す。図５に示すプラズマ表示パネルは、単に本発明を例示するためのものであり、本発明がこれに限定されるわけではない。したがって、妨害電磁波遮蔽フィルターが必要な他の表示パネルを使用することもできる。
【００９９】
表示パネル６００は、第１基板６１０、第２基板６２０、表示電極６８０、アドレス電極６４０、隔壁６６０、蛍光体層６７０、誘電体層６３０、保護膜６３５、及び黒色層６５１を含む。表示パネル６００の内部は放電ガスで充填されている。第１基板６１０及び第２基板６２０は互いに対向する。隔壁６６０は複数の放電セルを形成し、放電セルの内部には蛍光体層が形成されている。誘電体層６３０は電子からアドレス電極６４０及び表示電極６８０を保護する。保護膜６３５は上部に位置する誘電体層６３０を保護する。
【０１００】
アドレス電極６４０及び表示電極６８０に電圧が印加されると、アドレス電極６４０及び表示電極６８０の間に放電が起こる。放電によって生成された紫外線が蛍光体層６７０に衝突して、蛍光体層６７０から可視光線が出射される。一方、明暗比を向上させるために、隔壁６６０上には黒色層６５１を形成する。黒色層６５１は、第１基板６１０及び第２基板６２０の間に位置する。黒色層６５１は光が出射されない隔壁６６０上に形成されるので、蛍光体層６７０から出射される光の損失を低減させることができる。より具体的に、黒色層６５１は、図５に示されているように、隔壁６６０上に接するように形成されていてもよく、他の例として隔壁６６０上の誘電体層６３０上に形成されていてもよい。
【０１０１】
図５に示すように、妨害電磁波遮蔽フィルター１００は表示パネル６００上に位置する。そのため、フィルター１００は、表示パネル６００から放出される電磁波を遮蔽することができる。遮蔽部材１０は第２基板６２０に接するので、外部に露出されない。その結果、遮蔽部材１０が損傷するのを防止することができ、遮蔽部材１０による外形の低下を防止することができる。
【０１０２】
一方、第１基板６１０及び第２基板６２０の厚さが薄い場合、表示パネル６００は外部衝撃に弱い。したがって、ガラス基板２０を含む妨害電磁波遮蔽フィルター１００を使用して、表示装置２００の強度を補強する。つまり、妨害電磁波遮蔽フィルター１００の厚さが表示装置２００の厚さに含まれるので、表示装置２００が厚くなって、外部衝撃に非常に強い。例えば、ガラス基板２０の厚さ２０ｔを第２基板６２０の厚さ６２０より厚く形成することによって、妨害電磁波遮蔽フィルター１００によって表示装置２００の耐久性を向上させることができる。
【０１０３】
以上のように、本発明の黒色導電性ペースト組成物は、特定の分散剤を含むことによって、分散性がより向上して、均一な電磁波遮蔽性能及び光学的特性を示す遮蔽フィルターの提供を可能にする。また、このような遮蔽フィルターは、表示装置に適用されて、外光反射をより低減させることができ、表示装置のコントラストをより向上させることができる。
【０１０４】
さらに、前記黒色導電性ペースト組成物は、黒色顔料及びガラス粉末を含んで、ガラス上に直接印刷が可能なグラビアオフセット印刷法を利用することができるだけでなく、有機物を焼成工程によって除去することができる。
【０１０５】
上記のように、他の工程に比べて製造工程が簡単なオフセット印刷方法を利用して妨害電磁波遮蔽フィルターを安価に製造することができる。
【０１０６】
また、前記妨害電磁波遮蔽フィルターを含む表示装置を製造する場合、表示装置の妨害電磁波遮蔽効果を最大化することができる。
【実施例】
【０１０７】
以下、実験例を通じて本発明をより詳細に説明する。このような実験例は単に本発明を例示するためのものに過ぎず、本発明がこれに限定されるわけではない。
【０１０８】
［実施例１-５及び比較例１］
下記の表１のような組成及び含有量で、アクリレート高分子樹脂に溶剤、ガラス粉末、導電性金属、黒色顔料、及び分散剤を常温で攪拌し、最終的に３-ロールミルを利用して所望のグラビアオフセット印刷用黒色導電性ペースト組成物を作製した。
【０１０９】
【表１】
2010520934.tif 000003
【０１１０】
表１において、変成アクリルブロック共重合体はＢＹＫ社製ＤＩＳＰＥＲＢＹＫ-２００１であり、アルキロールアンモニウム塩ポリマーはＢＹＫ社製ＤＩＳＰＥＲＢＹＫ-１８０であり、塩基顔料親和基を含むブロック共重合体はＢＹＫ社製ＤＩＳＰＥＲＢＹＫ-２０５０であり、アクリルリクブロック共重合体はＥＦＫＡ社製ＥＦＫＡ-４３４０であり、フッ素化アルキルオリゴマーは大日本インキ化学工業社製Ｆ-４７７である。また、高分子樹脂は重量平均分子量２５，０００で、メチルアクリレート（ＭＡ）、ブチルメタクリレート（ＢＭ）、ヒドロキシエチルメタクリレート（ＨＥＭＡ）、及びメチルメタクリレート（ＭＭＡ）がそれぞれ３０:４０:１０:２０の重量部で共重合されたものである。前記ＢＣＡはブチルカルビトールアセテートであり、ＭＥＤＧはジエチレングリコールメチルエチルエーテルである。ガラス粉末はビスマス系ガラス粉末である。
【０１１１】
導電性金属は銀粉末であり、平均粒径は１．５μｍであった。黒色顔料はＣｏであった。
【０１１２】
［実施例６-８及び比較例２］
銀粉末の粒径を下記の表２のように変更したことを除いては、実施例１と同様の方法で黒色導電性ペースト組成物を製造した。
【０１１３】
【表２】
2010520934.tif 000004
【０１１４】
［実験例］
（妨害電磁波遮蔽フィルターの形成）
前記実施例１〜８、比較例１及び２で製造されたペースト組成物を、グラビアオフセット印刷により印刷して、適切な形状およびサイズのパターンを得た。
【０１１５】
つまり、図３に示すオフセット印刷装置と同一なオフセット印刷装置を使用してペースト組成物をガラス基板上にメッシュ形態に印刷した。この時、前記メッシュ形態パターンの線幅は２５μｍであり、パターン規格ピッチは２５０μｍであった。次に、焼成工程でガラス基板に形成されたペースト組成物を５００〜５４０℃で２０分間維持して、遮蔽フィルター用メッシュパターンを形成した。
【０１１６】
（妨害電磁波遮蔽フィルターの特性の評価）
外光反射の低減効果とコントラスト特性の評価のために、前記実施例１〜５及び比較例１のペースト組成物を利用して形成された妨害電磁波遮蔽フィルターの光学的特性を下記のように評価した。
【０１１７】
光源としてはＤ６５光源を使用し、前記ペースト組成物が印刷された面の反対側の面からフィルターに光源を照射した。実施例１〜５及び比較例１のフィルターの光学的特性（黒度、全体反射値、及び拡散反射値）を測定して比較評価した。測定数は６点であり、これを平均した。このような光学的特性の測定結果を下記の表３に示す。
【０１１８】
【表３】
2010520934.tif 000005
【０１１９】
表３に示すように、ペースト組成物に特定の分散剤が含まれた実施例１〜５の遮蔽フィルターは、比較例１の遮蔽フィルターに比べて全体反射値及び拡散反射値を示した。
【０１２０】
実施例１〜５の遮蔽フィルターを、プラズマディスプレイパネルなどの表示装置に適用すると、より効果的に外光反射を低減させることができ、その結果、表示装置のコントラストをより向上させることができた。
【０１２１】
（遮蔽フィルターの印刷特性の評価）
実施例６〜８及び比較例２のペースト組成物を利用して形成された妨害電磁波遮蔽フィルターの分散性及び印刷特性（印刷性及びパターン直進性）を下記の基準で比較評価した結果を表４に示す。実施例６、７、及び比較例２のペースト組成物を利用した場合に各フィルターに形成されたメッシュ形態パターンの顕微鏡写真を図６〜８に示す。
【０１２２】
１）分散性の判断基準:
○：i）無機物と有機物との層分離の発生がなく、ii）ゲル化の発生がなく、iii）メッシュ形態パターンでペースト組成物に添加された各構成成分の粒子の大きさより大きくかたまった粒子がない。
ゲル化:ゲル化の発生。
×：前記i）〜iii）のうちの１つ以上の現象が現れる。
【０１２３】
２）印刷性の判断基準:
○：i）パターン転写が不均一であり、ii）パターン上にホールが発生せず、iii）パターンの短絡が発生しない。
×：前記i）〜iii）のうちの１つ以上の現象が現れる。
【０１２４】
３）パターン直進性の判断基準:
○：写真上になめらかな直線パターンが形成される。
×：直線パターンがなめらかでない。
【０１２５】
【表４】
2010520934.tif 000006
【０１２６】
典型的な実施形態を参照して本願発明を詳細に説明してきたが、本願発明は、添付する特許請求の範囲において規定された発明の精神および範囲を逸脱しない範囲で多様な形態および特徴に変形できることが当業者に理解されよう。
【図１】
2010520934.tif 000007
【図２】
2010520934.tif 000008
【図３】
2010520934.tif 000009
【図４】
2010520934.tif 000010
【図５】
2010520934.tif 000011
【図６】
2010520934.tif 000012
【図７】
2010520934.tif 000013
【図８】
2010520934.tif 000014
【国際調査報告】
2010520934.tif 000015
2010520934.tif 000016